БЕЛАЯ ЖЕСТЬ, ПОКРЫТАЯ ПОЛИМЕРНЫМ ПОКРЫТИЕМ, И СПОСОБЫ ЕЕ ПОЛУЧЕНИЯ

1. Способ нанесения полимерного покрытия на бесхромовую поверхность луженой стальной жести, в котором бесхромовую оловянную поверхность луженой стальной жести вначале во время первой стадии электрохимически оксидируют и на оксидированную оловянную поверхность во время второй стадии наносят полимерное покрытие.
2
2. Способ по п. 1, отличающийся тем, что плотность заряда на оловянной поверхности после электрохимического оксидирования составляет не более 40 Кл/м.
3. Способ по п. 1, отличающийся тем, что электрохимическое оксидирование оловянной поверхности осуществляют посредством анодной поляризации луженой стальной жести в водном и бесхромовом электролите.
4. Способ по п. 1, отличающийся тем, что полимерное покрытие наносят посредством наслаивания полимерной пленки на бесхромовую и оксидированную оловянную поверхность стальной жести.
5. Способ по п. 4, отличающийся тем, что полимерное покрытие наносят посредством наслаивания соэкструдированной полимерной пленки, содержащей слой полимера и слой усилителя адгезии, на оксидированную оловянную поверхность стальной жести, причем слой усилителя адгезии обращен к оловянной поверхности.
Sn
6. Способ по п. 4, отличающийся тем, что стальную жесть во время наслаивания полимерного покрытия выдерживают при температурах, превышающих температуру плавления (T) оловянного покрытия.
7. Способ по п. 1, отличающийся тем, что полимерный материал полимерного покрытия является сложным полиэфиром, в частности полиэтилентерефталатом (ПЭТ), полипропиленом (ПП) или полиэтиленом (ПЭ).
8. Способ по п. 7, отличающийся тем, что полимерное покрытие наносят посредством наслаивания пленки, в частности биаксиально ориентированной или аморфной литой сложнополиэфирной пленки из полиэтилентерефталата (ПЭТ), на оксидированную оловянную поверхность стальной жести.
9. Способ получения белой жести, покрытой полимерным покрытием, включающий следующие стадии:
- электролитическое осаждение оловянного покрытия на одну или обе стороны стальной жести;
- электрохимическое оксидирование поверхности оловянного покрытия;
- нанесение полимерного покрытия на оксидированную поверхность оловянного покрытия.
10. Способ по п. 9, отличающийся тем, что электрохимическое оксидирование оловянной поверхности осуществляют сразу же, предпочтительно в течение нескольких секунд, после осаждения оловянного покрытия на стальную жесть.
2
11. Способ по любому из пп. 9 или 10, отличающийся тем, что плотность заряда на оловянной поверхности после электрохимического оксидирования составляет не более 40 Кл/м.
12. Способ по п. 9, отличающийся тем, что электрохимическое оксидирование оловянной поверхности осуществляют посредством анодной поляризации луженой стальной жести в водном и бесхромовом электролите.
13. Способ по п. 9, отличающийся тем, что полимерное покрытие наносят посредством наслаивания полимерной пленки на бесхромовую и оксидированную оловянную поверхность стальной жести.
14. Способ по п. 13, отличающийся тем, что полимерное покрытие наносят посредством наслаивания соэкструдированной полимерной пленки, содержащей слой полимера и слой усилителя адгезии, на оксидированную оловянную поверхность стальной жести, причем слой усилителя адгезии обращен к оловянной поверхности.
Sn
15. Способ по п. 13, отличающийся тем, что стальную жесть во время наслаивания полимерного покрытия выдерживают при температурах, превышающих температуру плавления (T) оловянного покрытия.
16. Способ по п. 9, отличающийся тем, что полимерный материал полимерного покрытия является сложным полиэфиром, в частности полиэтилентерефталатом (ПЭТ), полипропиленом (ПП) или полиэтиленом (ПЭ).
17. Способ по п. 16, отличающийся тем, что полимерное покрытие наносят посредством наслаивания пленки, в частности биаксиально ориентированной или аморфной литой сложнополиэфирной пленки из полиэтилентерефталата (ПЭТ), на оксидированную оловянную поверхность стальной жести.
18. Белая жесть, покрытая полимерным покрытием из полиэтилентерефталата (ПЭТ) и подвергнутая бесхромовому пассивированию, в которой между оловянной поверхностью белой жести и полимерным покрытием имеются лишь один тонкий слой оксида олова и необязательный слой усилителя адгезии.
2
19. Белая жесть по п. 18, отличающаяся тем, что слой оксида олова состоит по существу из оксида четырехвалентного олова (SnO) и предпочтительно имеет толщину, не превышающую 0,1 мкм, в частности составляющую менее 0,01 мкм.
20. Белая жесть по п. 18 или 19, отличающаяся тем, что между слоем оксида олова и полимерным покрытием имеется слой усилителя адгезии.
21. Белая жесть по п. 20, отличающаяся тем, что слой усилителя адгезии содержит модифицированный гликолем полиэтилентерефталат (ПЭТГ), модифицированный гликолем полициклогексилендиметилентерефталат (ПЦТГ) и/или изофталевую кислоту (ИФК).
22. Белая жесть по п. 18, отличающаяся тем, что на верхней стороне полимерного покрытия, которая не обращена к луженой стальной жести, имеется антиблокирующий слой, который, в частности, состоит из оксида кремния.
2
2
23. Белая жесть по п. 18, отличающаяся тем, что она изготовлена из холоднокатаной стальной ленты с толщиной от 0,05 мм до 0,50 мм, состоящей из нелегированной или низколегированной стали с низким содержанием углерода, посредством нанесения оловянного покрытия с плотностью слоя от 0,5 г/м до 12 г/м.
24. Применение белой жести по любому из пп. 18-23 для изготовления упаковок, в частности жестяных банок для пищевых продуктов и кормов для животных, упаковок для химико-технических продуктов, аэрозольных баллонов, жестяных банок для напитков, или деталей для таких упаковок, в частности закрывающих приспособлений, соединительных лент, клапанных тарелок, крышек для жестяных банок и ободков крышек.
25. Устройство для осуществления способа по любому из пп. 1-17, включающее:
- транспортное устройство (6) для непрерывной транспортировки бесконечной стальной ленты (10) в направлении транспортировки со скоростью транспортировки, предпочтительно превышающей 200 м/мин,
- устройство (7) для лужения для гальванического нанесения оловянного покрытия на стальную ленту (10), перемещаемую со скоростью транспортировки через устройство для нанесения покрытия,
- устройство (8) для оксидирования с электролитической ванной (8a), в которой находится водный бесхромовый электролит, через которое с определенной скоростью движения ленты пропускают луженую стальную ленту (10) для электрохимического оксидирования оловянной поверхности,
- устройство (9) для нанесения полимерного покрытия для одностороннего или двухстороннего нанесения полимерного покрытия на оловянную поверхность стальной ленты (10).